СПОСОБ СИНТЕЗА АЛМАЗОВ, АЛМАЗНЫХ ПОЛИКРИСТАЛЛОВ

1. Способ синтеза алмазов и алмазных поликристаллов, заключающийся в воздействии на шихту, содержащую углеродный материал и катализатор, содержащий металлический компонент и фосфор, давлениями и температурой в области термодинамической стабильности алмаза, отличающийся тем, что в качестве металлического компонента берут металл, выбранный из группы: Fe, Mn, Si, при этом катализатор берут в виде сплава металлического компонента с фосфором при весовом соотношении металлического компонента и фосфора, обеспечивающим проведение синтеза при температуре не выше 1450°С.
2. Способ по п.1, отличающийся тем, что берут сплав железа с фосфором, содержащий фосфор в количестве 8-12,5 вес.%.
3. Способ по п.1, отличающийся тем, что берут сплав марганца с фосфором, содержащий фосфор в количестве 5-9 вес.%.
4. Способ по п.1, отличающийся тем, что берут сплав кремния с фосфором, содержащий фосфор в количестве 33-37 вес.%.
5. Способ по п.1, отличающийся тем, что в шихту дополнительно вводят легирующий металл, выбранный из группы: В, Si, Ti, Zr, Cr, Ni, Mo, V, их смесь или сплав.
6. Способ по п.5, отличающийся тем, что легирующий металл, выбранный из группы: В, Si, Ti, Zr, Cr, Ni, Mo, V, их смесь или сплав вводят в шихту в количестве, обеспечивающем проведение синтеза при температуре не выше 1450°С.
7. Способ по п.1, отличающийся тем, что синтез алмазов и алмазных поликристаллов проводят при давлении Р=40-80 кбар и температуре Т=1200-1450°С.